Brevet FR3069179A1 — publié le 20190125

S62289-FR /PA-T 1 PROCEDE DE FABRICATION DE PIECES DE FORME COMPLEXE PAR MOULAGE PAR INJECTION DE POUDRES METALLIQUES. DOMAINE TECHNIQUE La présente invention concerne un procédé de fabrication d'une pièce de forme complexe, plus précisément d'une pièce comprenant au moins une cavité interne, par une technique de moulage par injection de poudres métalliques. Le domaine technique de l'invention peut être défini comme celui de la fabrication de pièces métalliques par la technique de moulage par injection de poudres métalliques, aussi désignée par le sigle «MIM » (« Metal Injection Moulding » en anglais). ÉTAT DE LA TECHNIQUE ANTÉRIEURE La technique de moulage par injection de poudres métalliques, aussi désignée par le sigle «MIM » (« Metal Injection Moulding » en anglais) est une technique issue de la technique classique de métallurgie des poudres, qui permet la fabrication de pièces métalliques notamment de pièces métalliques de formes complexes. Dans cette technique, on commence par préparer un mélange d'une poudre de métal ou d'alliage métallique et d'un liant thermoplastique tel qu'une cire ou un polymère. On fait en sorte que dans ce mélange, les particules, grains de métal ou d'alliage soient enrobés par le liant thermoplastique. Ce mélange peut ensuite subir une opération de granulation pour être mis sous la forme de granulés ou « pellets » solides. Le mélange est ensuite chauffé à une température suffisante pour qu'il devienne liquide, par exemple pâteux. Le mélange liquide est maintenu à cette température et est injecté dans un moule dont la forme correspond à celle de la pièce à fabriquer. Après refroidissement et solidification du liant, on obtient une ébauche crue ou « pièce verte » qui est extraite du moule. S62289-FR /PA-T 2 Ensuite, on élimine le liant de cette ébauche crue ou « pièce verte ». Autrement dit, l'ébauche crue ou « pièce verte » est déliantée au cours d'une opération dite opération de déliantage. Le déliantage peut être réalisé par voie chimique en éliminant le liant à 5 l'aide d'eau ou d'un solvant organique. Mais, le plus souvent, le déliantage est réalisé par voie thermique en chauffant la pièce verte, généralement dans un four sous atmosphère contrôlée. A l'issue du déliantage, on obtient une pièce appelée « pièce brune ». Après le déliantage, la pièce « brune » est frittée. 10 Au cours du frittage, la pièce est chauffée, jusqu'à une température proche de la température de fusion de métal ou de l'alliage métallique mais inférieure à cette température de fusion. Le frittage provoque une réduction, un retrait, homothétique de la pièce car les grains de poudre de métal ou d'alliage se lient entre eux par diffusion provoquant 15 ainsi une densification de la pièce. La pièce obtenue à l'issue du frittage peut être directement utilisée ou bien elle peut subir divers traitements en fonction de l'application finale souhaitée. Ainsi, la pièce frittée peut par exemple être soumise à un traitement de Compression Isostatique à Chaud (CIC) qui permet de densifier encore plus la pièce. 20 La technique de moulage par injection de poudres métalliques, «MIM », présente de nombreux avantages, elle permet notamment de réaliser des pièces présentant des formes complexes qui possèdent un excellent état de surface et avec des tolérances de dimension fines. La technique de moulage par injection de poudres métalliques est 25 particulièrement avantageuse pour la fabrication en grandes quantités de pièces de petites tailles et de formes complexes. Cependant, il est difficile par cette technique de moulage par injection de poudres métalliques de fabriquer des pièces présentant des cavités internes, plus précisément des pièces présentant des cavités internes avec des contre-dépouille, ou des pièces présentant des formes complexes non autoportantes. S62289-FR /PA-T 3 De telles pièces sont notamment des pièces utilisées dans l'industrie aéronautique comme des aubes de turbine. En effet, dans la technique de « MIM », après l'élimination totale du liant, avant le frittage, et au début du frittage, lorsque la pièce, comme on l'a indiqué plus haut, 5 est portée à très haute température, les grains de la poudre de métal ou d'alliage ne sont pas encore suffisamment liés pour pouvoir supporter des porte-à-faux importants, ce qui peut induire un effondrement de la pièce. C'est la raison pour laquelle les pièces présentant des cavités internes ne sont généralement pas réalisées par la technique de « MIM » mais par une technique 10 classique de fonderie, essentiellement par la technique de fonderie dite à la cire perdue. Dans cette technique de fonderie dite à la cire perdue, afin de fabriquer des pièces métalliques présentant des cavités internes, on commence par réaliser des noyaux en céramique dure par moulage. Ces noyaux sont ensuite insérés dans un moule avant de couler la cire, puis le métal est coulé dans le moule. Enfin, les noyaux sont dissouts 15 par attaque chimique pour obtenir la pièce métallique finale présentant une cavité interne. Il est ainsi possible de réaliser des pièces avec des cavités fermées comme les circuits de refroidissement des pales de turbine. L'utilisation de noyaux en céramique dure, dans la technique de « MIM » pour fabriquer des pièces présentant une cavité interne, ne permettrait pas la réduction 20 de la taille, le retrait, de la pièce « brune » lors du frittage, et occasionnerait donc une déformation de la pièce finie. Plus généralement, il n'est pas possible, afin de fabriquer par la technique de « MIM » des pièces avec des cavités internes, notamment des pièces avec une cavité interne présentant une contre-dépouille, de remplir ces cavités avec des noyaux non 25 déformables, lors de l'injection d'une poudre métallique. En effet, un retrait de la pièce intervient lors du frittage, et les noyaux ne peuvent- se déformer pour suivre ce retrait de la pièce. En d'autres termes, lors du déliantage et du frittage, la pièce verte subit une réduction de taille homothétique, alors que les noyaux qui remplissent les cavités de cette pièce -et qui peuvent ne pas être démoulables, à cause des contre-dépouilles- ne peuvent S62289-FR /PA-T 4 subir des variations homothétiques de taille, ce qui engendre une déformation ou même une ruine de la pièce. Cependant pour réaliser par la technique de « MIM » des pièces avec des cavités internes, possédant des formes complexes non autoportantes, il a été proposé), de 5 réaliser un noyau, support, ou pièce porteuse dont la forme est celle de la cavité, et qui est obtenu par injection d'un mélange maître (« feedstock ») constitué par un matériau identique à celui de la pièce verte (ou matériau de même nuance que la pièce verte) et d'un polymère. Ce support ou noyau encore appelé « pièce porteuse » peut être recouvert d'un matériau anti-adhérent qui évite, lors du frittage, la diffusion d'éléments issus du noyau 10 vers le métal ou alliage constituant la pièce. Mais pour la réalisation de cavités en contre-dépouille, il faut que le noyau ou support puisse se retirer facilement. Or l'utilisation de noyaux constitués par le même matériau que celui de la pièce verte, et donc constitués à l'issue du frittage par le même matériau que celui de la pièce finie, ne permet pas de retirer ces noyaux, lorsqu'ils 15 présentent des contre-dépouilles, sans endommager la pièce finie. Autrement dit, ces noyaux constitués par le même matériau que celui de la pièce ne sont pas démoulables. Par ailleurs, le document FR-A1-2 944 720 décrit un procédé de réalisation par moulage par injection métallique (« MIM»), d'une pièce comportant au moins une cavité interne, comprenant les étapes suivantes : 20 a) réalisation d'un noyau reproduisant la forme de ladite cavité, b) mise en place dudit noyau dans un moule d'injection reproduisant la forme extérieure de la pièce à réaliser, c) réalisation d'un mélange de poudres métalliques et d'un liant thermoplastique, 25 d) injection dudit mélange dans le moule d'injection, suivie d'un refroidissement pour solidification, e) délia ntage de la pièce obtenue, f) frittage de la pièce obtenue pour en assurer la cohésion et la densifier. 30 S62289-FR /PA-T 5 Ce procédé est caractérisé en ce que le noyau est réalisé en un matériau qui s'élimine au cours de l'opération de déliantage. Dans le procédé de ce document, le noyau est éliminé lors de l'opération de déliantage, il n'est donc plus présent lors du frittage pour supporter la pièce et éviter 5 son effondrement. En outre, le procédé de ce document ne permet pas de réaliser des pièces avec des cavités qui respectent des tolérances précises. Il existe donc, au regard de de ce qui précède, un besoin pour un procédé qui permette la fabrication d'une pièce comprenant au moins une cavité interne par la 10 technique de moulage par injection de poudres métalliques, «MIM », sans que la pièce finale, finie ne soit déformée. Il existe encore un besoin pour un tel procédé qui ne présente pas les inconvénients, défauts, limitations et désavantages des procédés de fabrication d'une pièce comprenant au moins une cavité interne par la technique de moulage par injection 15 de poudres métalliques, «MIM », exposés plus haut comme le procédé du document FR- A1-2 944 720. Le but de la présente invention, est de répondre, entre autres, à ces besoins. EXPOSÉ DE L'INVENTION 20 Ce but, et d'autres encore sont atteints, conformément à l'invention par un procédé de fabrication, par une technique de moulage par injection de poudre métallique (« MIM»), d'une pièce à fabriquer constituée par au moins un métal et/ou au moins un alliage de métaux comportant au moins une cavité interne, comprenant les étapes suivantes : 25 a) on prépare un noyau vert dont la forme correspond à la forme de ladite cavité, ce noyau étant constitué par un mélange d'au moins une poudre d'au moins une céramique et d'un liant thermoplastique; b) on revêt éventuellement le noyau vert d'une couche anti- adhérente ; puis on réalise l'étape c), ou l'étape d), ou l'étape e) ; S62289-FR /PA-T 6 c) on met en place ledit noyau vert éventuellement revêtu d'une couche anti-adhérente, dans un moule d'injection reproduisant la forme extérieure de la pièce à fabriquer; on injecte un mélange liquide chauffé d'au moins une poudre d'au moins un métal et/ou d'au moins un alliage de métaux constituant la pièce à fabriquer et d'un 5 liant thermoplastique, dans ledit moule d'injection autour du noyau vert, et on refroidit ledit mélange pour le solidifier, moyennant quoi on obtient une pièce verte constituée par ledit mélange solide et comprenant une cavité interne remplie par le noyau vert; d) on revêt ledit noyau vert éventuellement revêtu d'une couche anti- adhérente, d'un mélange liquide chauffé d'au moins une poudre d'au moins un métal et/ou 10 d'au moins un alliage de métaux constituant la pièce à fabriquer et d'un liant thermoplastique; on refroidit ledit mélange pour le solidifier ; et on usine ledit mélange pour que sa forme extérieure soit la forme extérieure de la pièce à fabriquer, moyennant quoi on obtient une pièce verte constituée par ledit mélange solide et comprenant au moins une cavité interne remplie par le noyau vert; 15 e) on met en place ledit noyau vert éventuellement revêtu d'une couche anti-adhérente entre au moins deux pièces vertes constituées par ledit mélange solide d'au moins une poudre d'au moins un métal et/ou d'au moins un alliage de métaux constituant la pièce à fabriquer et d'un liant thermoplastique ; à l'issue de l'étape c), de l'étape d) ou de l'étape e), on effectue successivement les étapes 20 f), g), et h) suivantes : f) on élimine simultanément le liant thermoplastique du noyau vert et de la pièce verte ou des pièces vertes, moyennant quoi on obtient un noyau dit noyau « brun » et une pièce dite pièce « brune » ou des pièces dites pièces « brunes »; g) on fritte simultanément le noyau brun et la pièce brune pour les 25 densifier, ou on fritte simultanément le noyau brun et lesdites au moins deux pièces brunes pour les densifier et pour que les deux pièces brunes s'assemblent par soudage diffusion autour du noyau brun; h) on élimine le noyau, moyennant quoi on obtient la pièce à fabriquer. 30 S62289-FR /PA-T 7 Le procédé selon l'invention comprend une suite spécifique d'étapes spécifiques qui n'a jamais été décrite ou suggérée dans l'art antérieur, notamment tel qu'il a été exposé plus haut. Dans le procédé selon l'invention, le noyau est constitué par un mélange d'une poudre d'au moins une céramique et d'un liant thermoplastique. 5 Le noyau peut donc être défini comme un noyau « vert ». L'utilisation d'un tel noyau « vert » n'est pas suggérée dans l'art antérieur où les noyaux sont constitués par une céramique densifiée ou par un autre matériau également densifié. En outre, selon l'invention, le noyau peut être, de préférence, un noyau 10 soluble. Par noyau soluble, on entend que la céramique du noyau peut être complètement dissoute par dissolution chimique lors de l'étape h) du procédé revendiqué. Lors de l'étape h), le noyau peut aussi être éliminé par décochage. Un noyau en céramique peut être détruit par décochage alors qu'un 15 noyau métallique ne peut pas l'être. De manière générale, selon l'invention, la matière du noyau est différente du métal et/ou de l'alliage constituant la pièce à fabriquer. En outre, lorsque le matériau qui, outre le liant thermoplastique, constitue le noyau vert, est un matériau soluble, il se différencie de plus du matériau qui 20 constitue la pièce, par le fait que le matériau qui constitue la pièce n'est, pas soluble lors de l'étape h) du procédé selon l'invention. Généralement, lors du frittage le retrait du matériau du noyau doit être voisin de celui du matériau qui constitue la pièce pour ne pas provoquer de déformation. Généralement, les températures de frittage et les coefficients de 25 dilatation des matériaux qui constituent respectivement le noyau et la pièce doivent être égaux ou voisins. Généralement, on fait en sorte d'adapter les caractéristiques du mélange, par exemple du mélange céramique du noyau vert, telles que la concentration et la granulométrie, afin d'obtenir des retraits sensiblement égaux au retrait de la pièce verte. S62289-FR /PA-T 8 Selon une autre caractéristique essentielle du procédé revendiqué, lors de l'étape f), on élimine simultanément le liant thermoplastique du noyau « vert » et de la pièce verte ou des pièces vertes. Autrement dit, le déliantage du noyau « vert » est réalisé » en même 5 temps que le déliantage de la pièce verte ou des pièces vertes. Selon encore une autre caractéristique essentielle du procédé revendiqué, lors de l'étape g) on fritte simultanément le noyau brun et la pièce brune pour les densifier, ou on fritte simultanément le noyau brun et lesdites au moins deux pièces brunes pour les densifier et pour que les deux pièces brunes s'assemblent par soudage 10 diffusion autour du noyau brun. Autrement dit, le frittage du noyau « brun » est réalisé » en même temps que le frittage de la pièce brune ou des pièces brunes. Selon l'invention, le noyau n'est pas éliminé avant le frittage, il reste en place, à l'intérieur de la pièce brune ou entre les deux pièces brunes pendant le frittage. 15 Le fait que le noyau reste en place pendant le frittage est extrêmement important, car le noyau présente de ce fait un retrait similaire à celui de la pièce ou des pièces pendant le frittage, ce qui permet notamment de supporter les parties internes des pièces, d'éviter toute déformation de celles-ci, et de garantir la stabilité dimensionnelle de ces pièces, en particulier dans le cas de pièces comportant des cavités internes avec des 20 contre-dépouille ou de pièces présentant des formes complexes non autoportantes. Le noyau brun mis en oeuvre dans le procédé selon l'invention se déforme lors du frittage tout comme la pièce brune ou les pièces brunes, il s'adapte donc parfaitement à la forme de cette pièce ou de ces pièces. Au moment du frittage, la poudre du noyau, même non frittée, permet 25 de soutenir la cavité interne. Par exemple, selon l'invention, la présence du noyau, non seulement lors du déliantage mais aussi lors du frittage permet de supporter des porte-à-faux importants et d'éviter un effondrement de la pièce. Le procédé selon l'invention se différencie du procédé du document 30 FR-A1-2 944 720, notamment par le fait que dans le procédé de ce document, le noyau est S62289-FR /PA-T 9 retiré après déliantage. Il ne reste donc pas en place pendant le frittage pour éviter l'effondrement de la pièce. Au contraire, dans le procédé selon l'invention, le noyau reste en place pendant le frittage ce qui évite l'effondrement de la pièce. 5 Dans le procédé selon l'invention, c'est seulement après le frittage, lors de l'étape h), que le noyau, tel qu'un noyau soluble, est éliminé, généralement par dissolution, attaque, chimique, ou par décochage. Dans le procédé du document FR-A1-2 944 720, le noyau est éliminé après le déliantage et avant le frittage, ce qui ne permet pas de soutenir la pièce durant le 10 frittage. Selon l'invention, lors de l'étape h), l'élimination du noyau, tel qu'un noyau soluble, se fait généralement par dissolution, attaque, chimique, ou par décochage. L'élimination du noyau par dissolution, attaque, chimique est facile à réaliser, et n'occasionne aucune déformation de la pièce préparée, à fabriquer. 15 Finalement, l'utilisation selon l'invention d'un noyau céramique, par exemple d'un noyau soluble céramique, permet pour la première fois la réalisation de pièces avec des cavités « non-démoulables » telles que des veines d'air de redresseur axial qui ne pouvaient jusqu'alors pas être réalisées par la technique de « MIM ». En effet, des pièces aussi complexes n'étaient jusqu'à présent pas réalisables par la technique « MIM » 20 classique car la pièce s'effondrait avant le frittage. Selon l'invention, le noyau vert est constitué par un mélange d'au moins une poudre d'au moins une céramique, et d'un liant thermoplastique. Ladite céramique peut être choisie parmi les céramiques oxydes comme l'alumine ou la zircone. 25 Avantageusement, le métal ou l'alliage de métaux qui constitue la pièce à fabriquer est choisi parmi le nickel et les alliages à base de nickel, le titane et les alliages à base de titane, et les aciers, notamment les aciers inoxydables. Avantageusement, le noyau vert peut être préparé par injection du mélange liquide chauffé d'au moins une poudre d'au moins une céramique, et d'un liant S62289-FR /PA-T 10 thermoplastique dans un moule dont la forme correspond à la forme de ladite cavité, puis refroidissement dudit mélange pour le solidifier. De préférence, le noyau vert est préparé par une technique de moulage par injection de poudre céramique (« Ceramic Injection Moulding » ou « C/M » en anglais). 5 Ou bien le noyau vert peut être préparé par usinage ou mise en forme par impression 3D, par exemple par la technique du dépôt de fil (« Fused Deposition Modeling » ou « FDM » en anglais), du mélange d'au moins une poudre d'au moins une céramique, et d'un liant thermoplastique. Le noyau peut éventuellement être éliminé par décochage. 10 Avantageusement, la pièce obtenue à l'issue de l'étape h) peut subir en outre un ou plusieurs traitements thermiques et/ou mécaniques tels qu'un traitement de Compression Isostatique à Chaud (CIC). Si l'on réalise une dissolution chimique du noyau alors la céramique du noyau sera choisie de façon à ce que le noyau soit dissous par la composition chimique 15 utilisée pour la dissolution, telle que la soude tandis que la pièce à préparer, à fabriquer n'est pas dissoute par cette composition chimique. La composition chimique utilisée pour la dissolution du noyau peut être par exemple une base ou un acide. Avantageusement, la pièce à fabriquer est choisie parmi les pièces de 20 turbomachines aéronautiques telles que les redresseurs axiaux, les redresseurs radiaux, les distributeurs, et les diffuseurs centrifuges. L'invention sera mieux comprise à la lecture de la description détaillée qui suit donnée à titre illustratif et non limitatif. Cette description est faite en relation avec les dessins joints. 25 BRÈVE DESCRIPTION DES DESSINS Les Figures 1 à 4 sont des vues schématiques en coupe verticale qui illustrent les différentes étapes du procédé selon l'invention. - La Figure 1 illustre la préparation d'un noyau vert. - La Figure 2 illustre le surmoulage du noyau vert. S62289-FR /PA-T 11 - La Figure 3 illustre les étapes de déliantage et de frittage. - La Figure 4 illustre l'étape finale de dissolution du noyau. EXPOSÉ DÉTAILLÉ DE MODES DE RÉALISATION PARTICULIERS 5 Sur la Figure 1, on montre la préparation d'un noyau A, 1, (étape a) du procédé selon l'invention) dont la forme correspond à la forme de la cavité de la pièce à fabriquer, ce noyau étant constitué par un mélange d'au moins une poudre d'au moins une céramique, et d'un liant thermoplastique. Ce noyau A, 1, peut donc être qualifié de « noyau vert ». 10 La nature de la poudre du noyau, notamment sa composition et sa granulométrie, ainsi que la répartition de la poudre et du liant dans le noyau, sont à adapter en fonction des propriétés de la pièce à fabriquer, en particulier en fonction de la température de frittage du métal ou de l'alliage de métaux qui constitue la pièce à fabriquer et du coefficient de dilatation du métal ou de l'alliage de métaux qui constitue la 15 pièce à fabriquer. Ainsi, dans le cas où la poudre du noyau est de la poudre d'alumine, sa granulométrie peut être telle qu'elle possède un D90 REVENDICATIONS1. Procédé de fabrication, par une technique de moulage par injection de poudre métallique (« MIM»), d'une pièce à fabriquer constituée par au moins un métal et/ou au moins un alliage de métaux comportant au moins une cavité interne, comprenant les étapes suivantes : a) on prépare un noyau vert (1) dont la forme correspond à la forme de ladite cavité, ce noyau (1) étant constitué par un mélange d'au moins une poudre d'au moins une céramique et d'un liant thermoplastique ; b) on revêt éventuellement le noyau vert (1) d'une couche anti- adhérente ; puis on réalise l'étape c), ou l'étape d), ou l'étape e) ; c) on met en place ledit noyau vert (1) éventuellement revêtu d'une couche anti-adhérente, dans un moule d'injection (3) reproduisant la forme extérieure de la pièce à fabriquer; on injecte un mélange liquide chauffé d'au moins une poudre d'au moins un métal et/ou d'au moins un alliage de métaux constituant la pièce à fabriquer et d'un liant thermoplastique, dans ledit moule d'injection (3) autour du noyau vert (1), et on refroidit ledit mélange pour le solidifier, moyennant quoi on obtient une pièce verte (4) constituée par ledit mélange solide et comprenant une cavité interne remplie par le noyau vert (1) ; d) on revêt ledit noyau vert (1) éventuellement revêtu d'une couche anti-adhérente, d'un mélange liquide chauffé d'au moins une poudre d'au moins un métal et/ou d'au moins un alliage de métaux constituant la pièce à fabriquer et d'un liant thermoplastique; on refroidit ledit mélange pour le solidifier ; et on usine ledit mélange pour que sa forme extérieure soit la forme extérieure de la pièce à fabriquer, moyennant quoi on obtient une pièce verte constituée par ledit mélange solide et comprenant au moins une cavité interne remplie par le noyau vert (1) ; e) on met en place ledit noyau vert (1) éventuellement revêtu d'une couche anti-adhérente entre au moins deux pièces vertes constituées par ledit mélange S62289-FR /PA-T 17 solide d'au moins une poudre d'au moins un métal et/ou d'au moins un alliage de métaux constituant la pièce à fabriquer et d'un liant thermoplastique ; à l'issue de l'étape c), de l'étape d) ou de l'étape e), on effectue successivement les étapes f), g), et h) suivantes : 5 f) on élimine simultanément le liant thermoplastique du noyau vert et de la pièce verte ou des pièces vertes, moyennant quoi on obtient un noyau dit noyau « brun» (6) et une pièce dite pièce « brune» (5) ou des pièces dites pièces « brunes »; g) on fritte simultanément le noyau brun (6) et la pièce brune (5) pour les densifier, ou on fritte simultanément le noyau brun et lesdites au moins deux pièces 10 brunes pour les densifier et pour que les deux pièces brunes s'assemblent par soudage diffusion autour du noyau brun; h) on élimine le noyau (6), moyennant quoi on obtient la pièce à fabriquer. 15 2. Procédé selon la revendication 1, dans lequel ladite céramique est choisie parmi les céramiques oxydes comme l'alumine ou la zircone. 3. Procédé selon l'une quelconque des revendications précédentes, dans lequel le noyau vert (1) est préparé par injection du mélange liquide chauffé d'au 20 moins une poudre d'au moins une céramique, et d'un liant thermoplastique dans un moule (2) dont la forme correspond à la forme de ladite cavité, puis refroidissement dudit mélange pour le solidifier. 4. Procédé selon la revendication 3, dans lequel le noyau vert (1) est 25 préparé par une technique de moulage par injection de poudre céramique (« Cerarnic Injection Moulding » ou « CI M » en anglais). 5. Procédé selon l'une quelconque des revendications 1 à 2, dans lequel le noyau vert (1) est préparé par usinage du mélange d'au moins une poudre d'au moins une céramique, et d'un liant thermoplastique. S62289-FR /PA-T 18 6. Procédé selon l'une quelconque des revendications 1 à 2, dans lequel le noyau vert (1) est préparé par mise en forme par impression 3D, par exemple par la technique de dépôt de fil (« Fused Deposition Modeling » ou « FDM » en anglais) du 5 mélange d'au moins une poudre d'au moins une céramique, et d'un liant thermoplastique. 7. Procédé selon l'une quelconque des revendications précédentes, dans lequel le métal ou l'alliage de métaux qui constitue la pièce à fabriquer est choisi parmi le nickel et les alliages à base de nickel, le titane et les alliages à base de titane, et les 10 aciers, notamment les aciers inoxydables. 8. Procédé selon l'une quelconque des revendications précédentes, dans lequel la pièce obtenue à l'issue de l'étape h) subit en outre un ou plusieurs traitements thermiques et/ou mécaniques tels qu'un traitement de Compression 15 Isostatique à Chaud (CIC). 9. Procédé selon l'une quelconque des revendications précédentes, dans lequel la pièce à fabriquer est choisie parmi les pièces de turbomachines aéronautiques telles que les redresseurs radiaux, les redresseurs axiaux, les distributeurs, 20 et les diffuseurs centrifuges.